КАТАЛИТИЧЕСКАЯ КОМПОЗИЦИЯ СЕЛЕКТИВНОГО КАТАЛИТИЧЕСКОГО ВОССТАНОВЛЕНИЯ

1. Каталитическая композиция селективного каталитического восстановления (SCR), содержащая:
SCR–катализатор; и
связующее, содержащее пористый неорганический материал,
при этом пористый неорганический материал включает неупорядоченную структуру деламинированных слоев, имеет неупорядоченную структуру пор и имеет многомодальное распределение пор по размерам, включающее, по меньшей мере, первый модальный максимум, имеющий макропористый или мезопористый размер пор, и второй модальный максимум, имеющий микропористый размер пор.
2. Каталитическая композиция SCR по п. 1, в которой мультимодальное распределение пор по размерам является бимодальным.
3. Каталитическая композиция SCR по п. 1 или 2, в которой порошковая рентгендифрактограмма пористого неорганического материала, полученная с использованием Cu Kα–излучения, лишена пиков при значениях 2θ=10° или менее, обычно от 2° до 10°.
4. Каталитическая композиция SCR по любому из предшествующих пунктов, в которой первый модальный максимум имеет мезопористый и/или макропористый размер пор.
5. Каталитическая композиция SCR по любому из предшествующих пунктов, в которой деламинированные слои представляют собой деламинированные силикатные слои.
6. Каталитическая композиция SCR по любому из предшествующих пунктов, в которой пористый неорганический материал содержит одно или более из следующего: глинистый минерал, графит, графен, слоистый силикат, слоистый фосфат, слоистый цеолит, слоистый двойной гидроксид, гидротальцит, слоистый перовскит, аттапульгит, сепиолит и вермикулит.
7. Каталитическая композиция SCR по п. 6, в которой пористый неорганический материал содержит глинистый минерал, предпочтительно трехслойный (2:1) глинистый минерал.
8. Каталитическая композиция SCR по п. 7, в которой глинистый минерал содержит бентонит.
9. Каталитическая композиция SCR по любому из предшествующих пунктов, в которой пористый неорганический материал является по существу непилларированным.
10. Каталитическая композиция SCR по любому из предшествующих пунктов, в которой пористый неорганический материал функционализирован одним или более из Cu, Fe, Ce, Mn, V, Zn, Mo, Pt, Pd, Rh, Ir и Ni.
11. Каталитическая композиция SCR по любому из предшествующих пунктов, в которой пористый неорганический материал функционализирован Cu и/или Fe.
12. Каталитическая композиция SCR по любому из предшествующих пунктов, в которой SCR–катализатор содержит цеолит.
13. Каталитическая композиция SCR по любому из пп. 1–12, в которой SCR–катализатор содержит диоксид титана, и пористый неорганический материал функционализирован V и/или Fe.
14. Каталитическая композиция SCR по п. 13, в которой диоксид титана содержит W, Si и/или Мо, и пористый неорганический материал функционализирован V.
15. Каталитическая композиция SCR по любому из предшествующих пунктов, в которой пористый неорганический материал содержит от 0,01% масс. до 5% масс. Fe.
16. Каталитическая композиция SCR по любому из предшествующих пунктов, в которой каталитическая композиция SCR является экструдируемой.
17. Каталитическая композиция SCR по любому из предшествующих пунктов находится в форме гранул или листа, или имеет сотовую структуру.
18. Система очистки выхлопов для очистки потока выхлопных газов сгорания, где система содержит источник выхлопных газов сгорания, находящийся в сообщении по текучей среде с каталитической композицией SCR по любому из пп. 1–17, и источник азотсодержащего восстановителя, расположенный выше по потоку от указанной каталитической композиции SCR.
19. Способ изготовления каталитической композиции SCR, включающий:
(i) обеспечение неорганического материала, имеющего слоистую структуру;
(ii) контактирование материала с катионогенным поверхностно–активным веществом с образованием набухшего материала;
(iii) перемешивание набухшего материала с образованием перемешанного материала; и
(iv) прокаливание перемешанного материала с получением деламинированного неорганического материала,
при этом SCR–катализатор смешивают с неорганическим материалом до стадии (iv).
20. Способ по п. 19, в котором катионогенное поверхностно–активное вещество содержит углеродную цепь, имеющую по меньшей мере 10 атомов углерода, более предпочтительно 12–20 атомов углерода.
21. Способ по п. 19 или 20, в котором стадия (ii) включает смешивание материала и водного раствора катионогенного поверхностно–активного вещества с образованием смеси с последующим хранением смеси в течение 1–3 дней, при этом предпочтительно хранение осуществляется при температуре 30–50°С.
22. Способ по любому из пп. 19–21, в котором перемешивание включает соникацию и/или применение микроволн, предпочтительно при этом соникация включает ультразвуковую обработку.
23. Способ по любому из пп. 19–22, в котором стадию (iii) осуществляют в течение периода времени 1–4 ч и/или при температуре 15–35 °С.
24. Способ по любому из пп. 19–23, дополнительно включающий контактирование перемешанного материала и/или деламинированного неорганического материала с раствором ионов металлов для включения по меньшей мере части ионов металла в перемешанный материал и/или деламинированный неорганический материал, при этом металл выбирают из одного или более из Cu, Fe, Ce, Mn, V, Zn, Mo, Pt, Pd, Rh, Ir и Ni.
25. Способ по любому из пп. 19–24, дополнительно включающий формование материала в желаемую форму, причем формование предпочтительно включает экструзию, и желаемая форма предпочтительно включает гранулы или лист, или сотовую структуру.
26. Способ по любому из пп. 19–25, в котором каталитическая композиция SCR соответствует любому из пп. 1–17.
27. Способ изготовления пористого неорганического материала, причем способ включает в себя:
(i) обеспечение неорганического материала, имеющего слоистую структуру;
(ii) контактирование материала с катионогенным поверхностно–активным веществом с образованием набухшего материала;
(iii) перемешивание набухшего материала с образованием перемешанного материала; и
(iv) прокаливание перемешанного материала с получением деламинированного неорганического материала.
28. Пористый неорганический материал, содержащий неупорядоченную структуру деламинированных силикатных слоев, неупорядоченную структуру пор, имеющий распределение пор по размерам, включающее, по меньшей мере, первый модальный максимум, имеющий макропористый или мезопористый размер пор, и второй модальный максимум, имеющий микропористый размер пор, причем пористый неорганический материал получают способом по п. 27.
29. Применение пористого неорганического материала по п. 28 в каталитической композиции SCR.
30. Применение пористого неорганического материала по п. 28 для повышения каталитической активности каталитической композиции SCR.